(57)【要約】【課題】調製が容易で、ゴム弾性を有し、耐ガソリン性、耐オゾン性、帯電防止性に優れた複合材料、および該複合材料を用いた工業用内視鏡の提供。【解決手段】ニトリル基含有共重合ゴムと、ポリエステル系熱可塑性ポリウレタンと、金属塩を含むポリアルキレンオキサイドとを含有する複合材料であって、前記金属塩がアルカリ金属塩またはアルカリ土類金属塩であり、かつ、前記ニトリル基含有共重合ゴムとポリエステル系熱可塑性ポリウレタンの合計１００質量部に対して、前記金属塩を含むポリアルキレンオキサイド中の金属塩の含有量が０．５〜３．０質量部であることを特徴とする複合材料、および該複合材料を成形した部材を備えることを特徴とする工業用内視鏡。【選択図】なし【特許請求の範囲】
【請求項１】
ニトリル基含有共重合ゴムと、ポリエステル系熱可塑性ポリウレタンと、金属塩を含むポリアルキレンオキサイドとを含有する複合材料であって、
前記金属塩がアルカリ金属塩またはアルカリ土類金属塩であり、
かつ、前記ニトリル基含有共重合ゴムとポリエステル系熱可塑性ポリウレタンの合計１００質量部に対して、前記金属塩を含むポリアルキレンオキサイド中の金属塩の含有量が０．５〜３．０質量部であることを特徴とする複合材料。
【請求項２】
前記ポリエステル系熱可塑性ポリウレタンと金属塩を含むポリアルキレンオキサイドとが架橋していることを特徴とする請求項１に記載の複合材料。
【請求項３】
請求項１に記載の複合材料を成形した部材を備えることを特徴とする工業用内視鏡。
【発明の詳細な説明】
【技術分野】
【０００１】
本発明は、複合材料、および工業用内視鏡に関する。
【背景技術】
【０００２】
ゴム弾性を有する柔軟材料は、押出成形や射出成形等の成形加工が容易であるため、様々な分野で使用されている。
特に、各種機械、原子炉等の内部の傷や腐食等の観察および検査を行う際に用いられる工業用内視鏡や、自動車部品などの部材に用いられる柔軟材料には、耐ガソリン性に優れることが求められる。また、柔軟材料には、オゾンによって劣化しにくいこと（耐オゾン性）も求められることがある。
【０００３】
耐ガソリン性と耐オゾン性に優れた柔軟材料としては、ニトリル基含有共重合ゴム（例えばニトリルゴム（ＮＢＲ）など）と、アクリル樹脂とを含有するポリマーアロイ（特許文献１）や、ＮＢＲとウレタンゴムとを含有するポリマーアロイ（特許文献２）が提案されている。
【先行技術文献】
【特許文献】
【０００４】
【特許文献１】特開２００４−９１５０６号公報
【特許文献２】特開２００４−５９６９５号公報
【発明の概要】
【発明が解決しようとする課題】
【０００５】
しかしながら、特許文献１に記載のポリマーアロイは帯電防止性に劣るため、静電気を帯びやすく、放電の際に発生する火花によって引火の原因となることがあった。これは、ポリマーアロイに含まれるアクリル樹脂が、炭素骨格を有することで電子移動が困難となり、絶縁性に優れることが原因であると考えられる。
また、特許文献２に記載のポリマーアロイは、ＮＢＲとウレタンゴムを混合して調製されるが、ゴム同士を混ぜ合わせるには高い技術が必要であり、調製が困難であった。
【０００６】
本発明は、上記事情を鑑みてなされたもので、調製が容易で、ゴム弾性を有し、耐ガソリン性、耐オゾン性、帯電防止性に優れた複合材料、および該複合材料を用いた工業用内視鏡を提供することを目的とする。
【課題を解決するための手段】
【０００７】
本発明の複合材料は、ニトリル基含有共重合ゴムと、ポリエステル系熱可塑性ポリウレタンと、金属塩を含むポリアルキレンオキサイドとを含有する複合材料であって、前記金属塩がアルカリ金属塩またはアルカリ土類金属塩であり、かつ、前記ニトリル基含有共重合ゴムとポリエステル系熱可塑性ポリウレタンの合計１００質量部に対して、前記金属塩を含むポリアルキレンオキサイド中の金属塩の含有量が０．５〜３．０質量部であることを特徴とする。
また、前記ポリエステル系熱可塑性ポリウレタンと金属塩を含むポリアルキレンオキサイドとが架橋していることが好ましい。
また、本発明の工業用内視鏡は、前記複合材料を成形した部材を備えることを特徴とする。
【発明の効果】
【０００８】
本発明によれば、調製が容易で、ゴム弾性を有し、耐ガソリン性、耐オゾン性、帯電防止性に優れた複合材料、および該複合材料を用いた工業用内視鏡を提供できる。
【発明を実施するための形態】
【０００９】
以下、本発明を詳細に説明する。
［複合材料］
本発明の複合材料は、ニトリル基含有共重合ゴムと、ポリエステル系熱可塑性ポリウレタンと、金属塩を含むポリアルキレンオキサイドとを含有する。
【００１０】
＜ニトリル基含有共重合ゴム＞
ニトリル基含有共重合ゴムは、分子内にニトリル基を有するゴムであり、高分子鎖同士の架橋点が少なく、高分子鎖が自由に動けるため、柔軟性に優れる。
複合材料がニトリル基含有共重合ゴムを含有することで、優れたゴム弾性を発現できる。
ニトリル基含有共重合ゴムは、不飽和ニトリル単量体と、該不飽和ニトリル単量体と共重合可能な他の単量体とを共重合してなる。
【００１１】
不飽和ニトリル単量体としては、例えばアクリロニトリル、メタクリロニトリルなどが挙げられる。
ニトリル基含有共重合ゴム中の不飽和ニトリル単量体単位の含有量は、３０〜５０質量％が好ましく、３０〜４０質量％がより好ましい。不飽和ニトリル単量体単位の含有量が３０質量％以上であれば、耐ガソリン性が向上すると言う利点がある。一方、不飽和ニトリル単量体単位の含有量が５０質量％以下であれば、低温特性（耐寒性）が向上するという利点がある。
【００１２】
他の単量体としては、共役ジエン単量体、非共役ジエン単量体、α−オレフィン、芳香族ビニル単量体などが挙げられる。
共役ジエン単量体としては、例えば１，３−ブタジエン、２−メチル−１，３−ブタジエン、１，３−ペンタジエンなどが挙げられる。
非共役ジエン単量体としては、例えば１，４−ヘキサジエン、エチリデンノルボルネン、ジシクロペンタジエンなどが挙げられる。
α−オレフィンとしては、例えばエチレン、プロピレン、１−ブテン、１−メチルペンテンなどが挙げられる。
芳香族ビニル単量体としては、例えばスチレン、α−メチルスチレンなどが挙げられる。
【００１３】
ニトリル基含有共重合ゴムとしては、柔軟性に優れ、後述するポリエステル系熱可塑性ポリウレタンと容易に混ざり合う点で、アクリロニトリルと１，３−ブタジエンの共重合体（ニトリルゴム：ＮＢＲ）が好ましい。
ＮＢＲとしては、アクリロニトリル含有量（結合ＡＮ量）が４２％以上のＮＢＲ（極高ニトリルＮＢＲ）、３６％以上４２％未満のＮＢＲ（高ニトリルＮＢＲ）、３１％以上３６％未満のＮＢＲ（中高ニトリルＮＢＲ）、２５％以上３１％未満のＮＢＲ（中ニトリルＮＢＲ）、２５％未満のＮＢＲ（低ニトリルＮＢＲ）のいずれを用いてもよい。ＮＢＲは、結合ＡＮ量によってその性質が変わるため、複合材料の用途に応じて使い分ければよい。例えば各種機械、原子炉等の内部を検査する工業用内視鏡や、自動車部品（特にエンジン周辺）などの部材に複合材料を用いる場合には、結合ＡＮ量が高いＮＢＲが好ましく、低温環境下で使用される部材に複合材料を用いる場合には、結合ＡＮ量が低いＮＢＲが好ましい。
【００１４】
ニトリル基含有共重合ゴムは、公知の方法により不飽和ニトリル単量体と他の単量体とを共重合させて得ることができる。
また、ニトリル基含有共重合ゴムとしては、市販品を用いることができる。例えばＮＢＲとしては、ＪＳＲ株式会社製の「ＪＳＲ」シリーズ、日本ゼオン株式会社製の「Ｎｉｐｏｌ」シリーズなどが挙げられる。
【００１５】
ニトリル基含有共重合ゴムの含有量は、複合材料１００質量％中、５０〜９０質量％が好ましく、６０〜８０質量％がより好ましい。ニトリル基含有共重合ゴムの含有量が５０質量％以上であれば、得られる複合材料のゴム弾性を良好に維持できる。一方、ニトリル基含有共重合ゴムの含有量が９０質量％以下であれば、後述するポリエステル系熱可塑性ポリウレタンや、金属塩を含むポリアルキレンオキサイドの割合を十分に確保できるので、得られる複合材料の耐ガソリン性、耐オゾン性、低温特性、帯電防止性を良好に維持できる。
【００１６】
＜ポリエステル系熱可塑性ポリウレタン＞
ポリエステル系熱可塑性ポリウレタン（以下、「ポリエステル系ＴＰＵ」という場合がある。）は、分子内に化学的に強固なウレタン結合（−ＮＨＣＯＯ−）を有するため、結合力のある多数の分子間水素結合を有し、耐ガソリン性に優れる。また、分子構造中に炭素−炭素二重結合がないため、オゾンにより分子構造が変化しにくく、耐オゾン性に優れる。加えて、低温特性をも有する。
複合材料がポリエステル系ＴＰＵを含有することで、優れた耐ガソリン性、耐オゾン性、および低温特定を発現できる。
なお、ポリエステル系ＴＰＵの代わりに、例えばエーテル系熱可塑性ポリウレタンを用いた場合、複合材料の耐ガソリン性が低下する。
【００１７】
ポリエステル系ＴＰＵは、ポリエステルポリオールと、ジイソシアネート化合物とを反応させて得ることができる。
ポリエステルポリオールとしては、例えばジカルボン酸（例えばフタル酸、イソフタル酸、テレフタル酸、マレイン酸、フマル酸、アジピン酸、セバシン酸等）とジオール（例えばエチレングリコール、プロピレングリコール、テトラメチレングリコール、１，４−ブタンジオール、１，６−ヘキサンジオール等）とを重縮合したもの、ラクトン類を開環重合したものなどが挙げられる。
ジイソシアネート化合物としては、例えばトリレンジイソシアネート、ヘキサメチレンジイソシアネート、キシリレンジイソシアネート、水添キシリレンジイソシアネート、水添ジシクロヘキシルメタンジイソシアネート、イソホロンジイソイアネートなどが挙げられる。
【００１８】
また、ポリエステル系ＴＰＵとしては、市販品を用いることができ、例えば株式会社クラレ製の「クラミロンＵ」の１０００番シリーズ、２０００番シリーズ、３０００番シリーズ、８０００番シリーズなどが挙げられる。
【００１９】
ポリエステル系ＴＰＵの含有量は、複合材料１００質量％中、１０〜５０質量％が好ましく、２０〜４０質量％がより好ましい。ポリエステル系ＴＰＵの含有量が１０質量％以上であれば、得られる複合材料の耐ガソリン性、耐オゾン性、低温特性を良好に維持できる。一方、ポリエステル系ＴＰＵの含有量が５０質量％以下であれば、上述したニトリル基含有共重合ゴムや、後述する金属塩を含むポリアルキレンオキサイドの割合を十分に確保できるので、得られる複合材料のゴム弾性、帯電防止性を良好に維持できる。
【００２０】
また、ポリエステル系ＴＰＵは、上述したニトリル基含有共重合ゴムとの質量比（ニトリル基含有共重合ゴム：ポリエステル系ＴＰＵ）が５０：５０〜９０：１０となるように複合材料に配合されるのが好ましく、より好ましくは６０：４０〜８０：２０である。ポリエステル系ＴＰＵの割合が少ないと、複合材料の耐ガソリン性、耐オゾン性、低温特性が低下する傾向にある。一方、ポリエステル系ＴＰＵの割合が多いと、複合材料のゴム弾性が低下する傾向にある。
【００２１】
＜金属塩を含むポリアルキレンオキサイド＞
金属塩を含むポリアルキレンオキサイドは、金属塩が電解質として作用するため、電気を通しやすくする。そのため、金属塩を含むポリアルキレンオキサイドはイオン導電剤の役割を果たし、複合材料に帯電防止性を付与する。帯電防止性を付与された複合材料は、帯電した静電気を逃し、静電気の発生を防ぐ。
金属塩を含むポリアルキレンオキサイドの主成分となるポリマー成分（ポリアルキレンオキサイド成分）としては、ポリエチレンオキサイド（ＰＥＯ）、ポリプロピレンオキサイド（ＰＰＯ）、これらの共重合体（ＰＥＯ−ＰＰＯ）などが挙げられる。
【００２２】
金属塩は、アルカリ金属塩またはアルカリ土類金属塩である。
アルカリ金属塩としては、例えば過塩素酸リチウム、トリフルオロメタンスルホン酸リチウム、過塩素酸ナトリウム、過塩素酸カリウム、有機ホウ素錯体リチウム塩などが挙げられる。
アルカリ土類金属塩としては、例えば過塩素酸マグネシウム、過塩素酸カルシウムなどが挙げられる。
【００２３】
金属塩を含むポリアルキレンオキサイドとしては、市販品を用いることができる。例えば日本カーリット株式会社製の「ＰＥＬ」シリーズなどが挙げられる。
【００２４】
金属塩を含むポリアルキレンオキサイドは、該ポリアルキレンオキサイド中の金属塩の含有量が、上述したニトリル基含有共重合ゴムとポリエステル系ＴＰＵの合計１００質量部に対して、０．５〜３．０質量部となるように、複合材料に含有される。金属塩の含有量が０．５質量部以上であれば、導電性が発揮されるため、帯電防止性に優れた複合材料が得られる。一方、金属塩の含有量が３．０質量部を超えても導電性の向上は頭打ちになる。加えて、金属塩の含有量が増えるということは、必然的に複合材料中のポリアルキレンオキサイド成分の割合も増えることになるので、得られる複合材料がオイル状となり、所望の形状に成形することができなくなる。
金属塩の含有量は、１．０〜２．５質量部が好ましい。
【００２５】
＜架橋剤＞
本発明の複合材料は、架橋剤をさらに含有することが好ましい。架橋剤を含有すれば、ポリエステル系ＴＰＵと金属塩を含むポリアルキレンオキサイドとが架橋するため、金属塩を含むポリアルキレンオキサイドがブリードアウトするのを効果的に抑制できる。従って、金属塩が複合材料中でより均一に、かつ安定して分散するため、導電性が長期間発揮されるようになり、複合材料の帯電防止性を長期間保てる。また、金属塩を含むポリアルキレンオキサイドがブリードアウトしにくくなるので、複合材料を成形した部材の外観も良好に維持できる。
【００２６】
架橋剤としては、ポリオール化合物、イソシアネート化合物、イソシアヌル酸化合物などが挙げられる。
ポリオール化合物としては、例えばポリカーボネートポリオール、ポリエーテルポリオール、ポリエステルポリオールなどが挙げられる。
イソシアネート化合物としては、４，４’−ジフェニルメタンジイソシアネート、イソホロンジイソシアネート、キシレンジイソシアネート、ヘキサメチレンジイソシアネートなどが挙げられる。
イソシアヌル酸化合物としては、トリアリルイソシアヌレート、トリス−２−ヒドロキシエチルイソシアヌレート、トリスカルボキシエチルイソシアヌレート、ジアリルモノグリシジルイソシアヌレートなどが挙げられる。
【００２７】
架橋剤の含有量は、上述したニトリル基含有共重合ゴムとポリエステル系ＴＰＵの合計１００質量部に対して、３〜１０質量部が好ましい。架橋剤の含有量が３質量部未満であると、ポリエステル系ＴＰＵと金属塩を含むポリアルキレンオキサイドとが十分に架橋しにくくなる。一方、架橋剤の含有量が１０質量部を超えると、複合材料の成形加工性が低下する傾向にある。
【００２８】
＜調製方法＞
本発明の複合材料は、種々の慣用の方法で調製することができ、例えばニトリル基含有共重合ゴムと、ポリエステル系ＴＰＵと、金属塩を含むポリアルキレンオキサイドと、必要に応じて架橋剤やその他の成分とを、二軸ロール、ニーダー、バンバリーミキサー等の混練機で混合することで調製できる。また、予め架橋剤を用いてポリエステル系ＴＰＵと金属塩を含むポリアルキレンオキサイドとを架橋させて架橋物とし、該架橋物と、ニトリル基含有共重合ゴムと、必要に応じてその他の成分とを混合してもよい。
【００２９】
ニトリル基含有共重合ゴムは、ポリエステル系ＴＰＵや、上述したポリエステル系ＴＰＵと金属塩を含むポリアルキレンオキサイドの架橋物と容易に混ざる。従って、特許文献２に記載のようにゴム同士を混ぜ合わせる場合に比べて、本発明の複合材料は調製が容易である。
また、ポリエステル系ＴＰＵと、金属塩を含むポリアルキレンオキサイド中のポリアルキレンオキサイド成分とは相性がよいため、これらは均一に混ざり合う。よって、金属塩を含むポリアルキレンオキサイド中の金属塩が複合材料中で均一に分散しやすく、優れた帯電防止性を発現できる。
なお、金属塩を単独で複合材料に配合しても、金属塩は複合材料中で均一に分散しにくいため、導電性が十分に発揮されず、帯電防止性が低下する。
【００３０】
以上説明した本発明の複合材料は、ニトリル基含有共重合ゴムと、ポリエステル系ＴＰＵと、金属塩を含むポリアルキレンオキサイドとを含有するので、調製が容易で、ゴム弾性を有し、耐ガソリン性、耐オゾン性、帯電防止性に優れる。
【００３１】
本発明の複合材料は、押出成形や射出成形等の通常の成形加工により、所望の形状に成形される。
本発明の複合材料は、各種用途に使用できるが、ゴム弾性を有し、耐ガソリン性、耐オゾン性、帯電防止性に優れるので、各種機械、原子炉等の内部の傷や腐食等の観察および検査を行う際に用いられる工業用内視鏡として好適である。また、自動車部品の部材（例えば燃料ホースなど）や、静電気対策を必要とする各種部材（例えば燃料タンクキャップ、チューブ、ホースなど）の材料にも適している。
【００３２】
［工業用内視鏡］
本発明の工業用内視鏡は、上述した本発明の複合材料を成形した部材を備えたものである。
かかる部材としては、ゴム弾性を有することが要求されることから、工業用内視鏡のうち、被検体に挿入する挿入部を外装するチューブなどが好適である。
【００３３】
本発明の工業用内視鏡は、耐ガソリン性、耐オゾン性、帯電防止性に優れた本発明の複合材料を成形した部材を備えているので、各種機械、原子炉等の内部、具体的にはボイラ、タービン、エンジン、化学プラント等の内部の傷や腐食等の観察および検査を行うための内視鏡として好適である。
【実施例】
【００３４】
以下、本発明を実施例により具体的に説明するが、本発明はこれらに限定されるものではない。
実施例および比較例で用いた原料、および評価方法は以下の通りである。
【００３５】
［原料］
＜ニトリル基含有共重合ゴム＞
・極高ニトリルＮＢＲ：アクリロニトリルと１，３−ブタジエンの共重合体（ＪＳＲ株式会社製、「ＪＳＲ  Ｎ２１５ＳＬ」、結合ＡＮ量：４９％）。
・中ニトリルＮＢＲ：アクリロニトリルと１，３−ブタジエンの共重合体（ＪＳＲ株式会社製、「ＪＳＲ  Ｎ２４１」、結合ＡＮ量：２９％）。
【００３６】
＜熱可塑性ポリウレタン＞
・ポリエステル系ＴＰＵ：ポリエステル系熱可塑性ポリウレタン（株式会社クラレ製、「クラミロンＵ８１６５」）。
・ポリエーテル系ＴＰＵ：ポリエーテル系熱可塑性ポリウレタン（株式会社オカダエンジニアリング製、「ガムセンＡＲ６５０」）。
【００３７】
＜アクリル樹脂＞
・ＰＭＭＡ：ポリメタクリル酸メチル（帝人化成株式会社製、「パンライトＬ１２５０Ｙ」）。
【００３８】
＜金属塩を含むポリアルキレンオキサイド＞
・Ｌｉ塩含有ＰＡＯ：過塩素酸リチウムを１０％含有するポリエチレンオキサイドとポリプロピレンオキサイドの共重合体（日本カーリット株式会社製、「ＰＥＬ−２０Ａ」）。
・Ｍｇ塩含有ＰＡＯ：過塩素酸マグネシウムを約１０％含有するようにポリエチレンオキサイドへ溶解させた高分子固体電解質。
【００３９】
＜架橋剤＞
・ポリカーボネートポリオール：日本ポリウレタン工業株式会社製、「ＨＣ−２３１」）。
・ポリエーテルポリオール：ＤＩＣ株式会社製、「パンデックスＧＣＢ−４１」）。
【００４０】
［評価方法］
＜帯電防止性の評価＞
試験片（縦１５０ｍｍ×横１５０ｍｍ×厚さ２ｍｍ以上）の帯電防止性を以下のようにして評価した。
絶縁性の板（縦３００ｍｍ×横３００ｍｍ×厚さ１０ｍｍ以上）上に試験片を配置し、該試験片上に表面抵抗計（シムコジャパン株式会社製、「ＳＴ−３」）を設置して、試験片の表面抵抗値を測定した。表面抵抗値が小さいほど帯電防止性に優れることを意味する。
なお、上記の方法で表面抵抗値を測定できなかった試験片については、表面抵抗計の代わりに絶縁抵抗計（フルーク社製、「１５０７」）を用いて試験片の絶縁抵抗値を測定し、その測定値を表面抵抗値に換算した。
【００４１】
＜耐オゾン性の評価＞
試験片（縦６０ｍｍ×横１０ｍｍ×厚さ２ｍｍ）の耐オゾン性を、ＪＩＳ−Ｋ６２５９に準拠して、以下のようにして評価した。
オゾン濃度５０ｐｐｈｍ、温度４０℃の空気中に、引張ひずみ（２０％伸長）を与えた試験片を静的に曝露した。２４時間、４８時間、７２時間、９６時間経過した時の試験片の状態を目視にて観察し、以下の評価基準にて耐オゾン性を評価した。
ＮＣ：クラックの発生が認められない。
Ａ１、Ａ２、・・・Ｂ１、Ｂ２、・・・Ｃ１、Ｃ２、・・・：クラックの発生が認められたが、試験片は切断していない。なお、アルファベットはクラック数を表し、Ａに比べてＢが多く、Ｂに比べてＣが多く、・・・ことを意味する。また、アルファベットの後ろの数字はクラックの大きさを表し、数字が大きいほどクラックが大きいことを意味する。
Ｃｕｔ：クラックが大きくなり、かつ試験片が切断した。
【００４２】
＜低温特性の評価＞
ＪＩＳ−Ｋ６３０１に準拠して、試験片（縦６０ｍｍ×横１０ｍｍ×厚さ２ｍｍ）の脆化温度を測定した。脆化温度が低いほど低温特性に優れることを意味する。
【００４３】
＜耐ガソリン性の評価＞
試験片（縦６０ｍｍ×横１０ｍｍ×厚さ２ｍｍ）の耐ガソリン性を、ＪＩＳ−Ｋ６２５８に準拠して、以下のようにして評価した。
試験片をＪＩＳ１号ガソリン（２５℃）中へ浸漬し、７２時間経過した後の体積変化度（ΔＶ［％］）を求めた。体積変化度が小さいほど耐ガソリン性に優れることを意味する。
【００４４】
＜ゴム弾性の評価＞
試験片（縦１５０ｍｍ×横２５ｍｍ×厚さ６ｍｍ）のゴム弾性を、ＪＩＳ−Ｋ６２６０に準拠して、以下のようにして評価した。
○：亀裂なし、もしくは長さ１．０ｍｍ未満の亀裂あり。
×：長さ１．０ｍｍ以上の亀裂あり。
【００４５】
［実施例１］
ニトリル基含有共重合ゴムとして極高ニトリルＮＢＲを５０質量部と、熱可塑性ポリウレタンとしてポリエステル系ＴＰＵを５０質量部と、金属塩を含むポリアルキレンオキサイドとしてＬｉ塩含有ＰＡＯを２５質量部（金属塩の量：２．５質量部）とを二軸混練機を用いて混合し、複合材料を調製した。
得られた複合材料を、射出成形機を用いて所定の大きさに成形し、成形品（試験片）を作製した。得られた試験片について、帯電防止性、耐オゾン性、低温特性、耐ガソリン性、ゴム弾性を評価した。結果を表１に示す。
【００４６】
［実施例２〜５、比較例１〜７］
各成分の配合組成を表１に示すように変更した以外は、実施例１と同様にして複合材料を調製し、得られた複合材料を用いて試験片を作製し、評価した。結果を表１に示す。
【００４７】
【表１】
2013018880.tif 000002
【００４８】
表１中、「金属塩の含有量」とは、ニトリル基含有共重合ゴムと熱可塑性ポリウレタンの合計１００質量部に対する、金属塩を含むポリアルキレンオキサイド中の金属塩の量のことである。
また、帯電防止性の評価結果については、表面抵抗値［１０□Ω］の「□」に当てはまる数値を表１に記載した。例えば実施例１の場合、試験片の表面抵抗値は１０６．１Ωであったため、表１には「６．１」と記載した。
【００４９】
表１から明らかなように、各実施例で得られた複合材料の成形品（試験片）は、ゴム弾性を有し、耐ガソリン性、耐オゾン性、帯電防止性に優れていた。また、いずれの複合材料も容易に調製できた。
また、実施例１、４を比較すると、結合ＡＮ量の少ない中ニトリルＮＢＲを用いた実施例４で得られた複合材料の成形品の方が、脆化温度が低く、低温特性により優れていた。
また、実施例１、５を比較すると、金属塩の含有量が多い実施例１で得られた複合材料の成形品の方が、表面抵抗値が低く、帯電防止性により優れていた。
【００５０】
一方、ポリエステル系ＴＰＵを配合しない比較例１で得られた複合材料の成形品は、耐オゾン性、低温特性、耐ガソリン性に劣っていた。
ニトリル基含有共重合ゴムを配合しない比較例２で得られた複合材料の成形品は、ゴム弾性に劣っていた。
熱可塑性ポリウレタンとして、ポリエステル系ＴＰＵの代わりにポリエーテル系ＴＰＵを用いた比較例３で得られた複合材料の成形品は、耐ガソリン性に劣っていた。また、耐ガソリン性の評価後の試験片を確認したところ、一部に溶解が認められた。
金属塩の含有量が０．１質量部と少ない比較例４で得られた複合材料の成形品は、表面抵抗値が高く帯電防止性に劣っていた。
金属塩の含有量が１０．０質量部、または５．０質量部と多い比較例５、７で得られた複合材料は、ポリアルキレンオキサイド成分が過剰となったためオイル状となり、成形できなかった。
ポリエステル系ＴＰＵの代わりにアクリル樹脂を用いた比較例６で得られた複合材料の成形品は、耐オゾン性に著しく劣っていた。また、表面抵抗値が高く、帯電防止性にも劣っていた。これは、ポリエステル系ＴＰＵの代わりに用いたアクリル樹脂が、炭素骨格を有することで電子移動が困難となり、絶縁性に優れるため、成形品の表面抵抗値が高くなったものと考えられる。